(57)【要約】【課題】巻長を長くしつつもコンパクトかつ嵩高で、吸水性、強度にも優れた衛生紙ロールを提供する。【解決手段】エンボス２を有する２プライの衛生紙ロール１０であって、１プライの坪量が１３〜２９ｇ／ｍ２、紙厚が１．０〜３．２ｍｍ／１０枚、巻長が１５〜６０ｍ、巻密度が０．４〜１．０ｍ／ｃｍ２、エンボスの個数が３００〜１６００個／１００ｃｍ２、エンボス１個当たりの平均面積が１．０〜７．０ｍｍ２／個、かつ該エンボスの深さが０．１０〜０．６０ｍｍである。【選択図】図５
2020058860.tif 000002
【特許請求の範囲】
【請求項１】
エンボスを有する２プライの衛生紙ロールであって、１プライの坪量が１３〜２９ｇ／ｍ２、紙厚が１．０〜３．２ｍｍ／１０枚、巻長が１５〜６０ｍ、巻密度が０．４〜１．０ｍ／ｃｍ２、
前記エンボスの個数が３００〜１６００個／１００ｃｍ２、前記エンボス１個当たりの平均面積が１．０〜７．０ｍｍ２／個、かつ該エンボスの深さが０．１０〜０．６０ｍｍである衛生紙ロール。
【請求項２】
面積当たり吸水量が１０５〜２５０Ｗａｔｅｒ−ｇ／ｍ２である請求項１記載の衛生紙ロール。
【請求項３】
質量当たり吸水量が５．５〜１０．７Ｗａｔｅｒ−ｇ／ｇである請求項１又は２記載の衛生紙ロール。
【請求項４】
比容積が５〜１５ｃｍ３／ｇである請求項１〜３のいずれか一項に記載の衛生紙ロール。
【請求項５】
２プライのＤＧＭＴが６．０〜１５．０Ｎ／２５ｍｍである請求項１〜４のいずれか一項に記載の衛生紙ロール。
【請求項６】
巻直径が８２〜１５５ｍｍである請求項１〜５のいずれか一項に記載の衛生紙ロール。
【請求項７】
エンボスの面積率が７〜６０％である請求項１〜６のいずれか一項に記載の衛生紙ロール。
【発明の詳細な説明】
【技術分野】
【０００１】
この発明は、ペーパータオルやキッチンタオル等に好適に用いることができる２プライの衛生紙ロールに関するものである。
【背景技術】
【０００２】
キッチンタオル等の衛生紙ロールの風合い、拭き取りやすさ、吸水性等を確保するため、エンボス加工が施されている（特許文献１）。
又、近年では、持ち運びや収納性の観点から、巻長を長くしつつも巻径が大きくならないコンパクトなロ−ルが求められている。
【先行技術文献】
【特許文献】
【０００３】
【特許文献１】特開2003-73999号公報
【発明の概要】
【発明が解決しようとする課題】
【０００４】
しかしながら、一般に、長巻のロールを巻径が小さいコンパクトな製品にするには、エンボス深さを小さくせざるを得ないという問題がある。エンボス深さが小さい場合、吸水性(Ｗａｔｅｒ−ｇ／ｍ２、Ｗａｔｅｒ−ｇ／ｇ)が劣り、ペーパータオルとしての機能が低下する。一方、エンボスを深く入れると巻径が大きくなるので、ロールのコンパクト化を実現することが困難になる。
従って本発明は、巻長を長くしつつもコンパクトかつ嵩高で、吸水性、強度にも優れた衛生紙ロールの提供を目的とする。
【課題を解決するための手段】
【０００５】
本発明者らは、個々のエンボスの面積（大きさ）及び総個数（総面積）、エンボス深さ、紙厚、坪量、並びに巻密度を規定することで、巻長を長くしつつもコンパクトで嵩高、吸水性も確保できることを見出した。
このうち、個々のエンボスの面積（大きさ）が大き過ぎても小さ過ぎても紙厚が低くなり、吸水性が低下することが判明した。同様に、エンボスの個数が少な過ぎても紙厚が低くなり、吸水性が低下することが判明した。
そこで、巻長を長くしてもコンパクトになるようにエンボス深さを小さくし、それによる吸水性の低下を、個々のエンボスの面積（寸法）と総個数（総面積）を規定することで抑制することに成功した。
又、紙厚や坪量を所定範囲に規定することで、強度、吸水性とコンパクト化を両立した。
【０００６】
上記課題を解決するため、本発明の衛生紙ロールは、エンボスを有する２プライの衛生紙ロールであって、１プライの坪量が１３〜２９ｇ／ｍ２、紙厚が１．０〜３．２ｍｍ／１０枚、巻長が１５〜６０ｍ、巻密度が０．４〜１．０ｍ／ｃｍ２、前記エンボスの個数が３００〜１６００個／１００ｃｍ２、前記エンボス１個当たりの平均面積が１．０〜７．０ｍｍ２／個、かつ該エンボスの深さが０．１０〜０．６０ｍｍである。
【０００７】
面積当たり吸水量が１０５〜２５０Ｗａｔｅｒ−ｇ／ｍ２であることが好ましい。
質量当たり吸水量が５．５〜１０．７Ｗａｔｅｒ−ｇ／ｇであることが好ましい。
比容積が５〜１５ｃｍ３／ｇであることが好ましい。
２プライのＤＧＭＴが６．０〜１５．０Ｎ／２５ｍｍであることが好ましい。
巻直径が８２〜１５５ｍｍであることが好ましい。
エンボスの面積率が７〜６０％であることが好ましい。
【発明の効果】
【０００８】
この発明によれば、巻長を長くしつつもコンパクトかつ嵩高で、吸水性、強度にも優れた衛生紙ロールを得ることができる。
【図面の簡単な説明】
【０００９】
【図１】本発明の実施形態に係る衛生紙ロールの外観を示す斜視図である。
【図２】エンボスの面積の測定方法を示す図である。
【図３】エンボスの面積の具体的な測定方法を示す図である。
【図４】図３に続く図である。
【図５】エンボス１個当たりの平均面積(大きさ)と、シート間隙（嵩高さ）との関係を示す図である。
【図６】エンボス加工装置の一例を示す図である。
【図７】吸水量の測定方法を示す図である。
【発明を実施するための形態】
【００１０】
以下に本発明の好ましい実施形態につき説明するが、これらは例示の目的で掲げたものでこれらにより本発明を限定するものではない。
図１に示すように、本発明の実施形態に係る衛生紙ロール１０は、２プライに重ねられたシート１０ｘをロール状に巻き取った衛生紙ロールであって、１プライの坪量が１３〜２９ｇ／ｍ２、紙厚が１．０〜３．２ｍｍ／１０枚、巻長が１５〜６０ｍ、巻密度が０．４〜１．０ｍ／ｃｍ２、かつ後述する所定のエンボスを有する。
シート１０ｘのロール外側の表面をロール表面（又はシートの表面）１０ａとし、ロール内側の表面をロール裏面（又はシートの裏面）１０ｂとする。
衛生紙ロールの巻密度を上記範囲に調整する方法としては、坪量及び紙厚を所定範囲に調整しつつ、ロールワインダー（特にサーフェイス式）でロールを巻く強さを調整する方法がある。
【００１１】
衛生紙ロール１０の巻長が１５ｍ未満であると、１ロール当りの巻長が短くなり、ロールの交換頻度が多くなったり、保管時の省スペースが図れない。ロールの巻長が６０ｍを超えるものは、巻直径ＤＲが１５５ｍｍを超えてしまい、ロールホルダー等に収まり難くなる。
巻長は、好ましくは２０〜５０ｍ、より好ましくは３０〜４０ｍである。
【００１２】
巻密度は、（巻長×プライ数）÷（ロールの断面積）で表される。ロールの断面積は、｛ロールの外径（巻直径ＤＲ）部分の断面積｝−（コア外径部分の断面積）で表される。コア外径ＤＩ（図１参照）は、ロールの中心孔の直径である。なお、ロールの内側にコア（巻芯紙管）が装着されている場合は、コア外径がＤＩに相当する。
巻密度が０．４ｍ／ｃｍ２未満であると、巻直径ＤＲが１５５ｍｍを超えてしまい、ロールホルダー等に収まり難くなる。巻密度が１．０ｍ／ｃｍ２を超えると、紙厚が低くなって吸水性が劣ったり、坪量が低くなって破れやすくなる。
巻密度は、好ましくは０．５〜０．９ｍ／ｃｍ２、より好ましくは０．６〜０．８ｍ／ｃｍ２である。
【００１３】
巻直径ＤＲが８２〜１５５ｍｍであると、巻長を１５ｍ以上に長くしつつロールホルダー等に収まり易くなるので好ましい。巻直径ＤＲが８２ｍｍ未満であると１ロール当りの巻長が短くなり、ロールの交換頻度が多くなったり、保管時の省スペースが図れない場合がある。巻直径ＤＲが１５５ｍｍを超えるものは、ロールホルダー等に収まり難くなる場合がある。
巻直径ＤＲはより好ましくは９５〜１４０ｍｍで、さらに好ましくは１１０〜１２５ｍｍである。
【００１４】
シート１０ｘのシート１枚（１プライ）当りの坪量が１３ｇ／ｍ２未満であるか、又は紙厚が１．０ｍｍ／１０枚未満であると、強度や紙厚が低下すると共に吸水性が劣る。シート１０ｘの１枚当りの坪量が２９ｇ／ｍ２を超えるか、又は紙厚が３．２ｍｍ／１０枚を超えると、シートが厚くなり、これを１５ｍ以上巻いたロールの巻直径ＤＲが１５５ｍｍを超え、ロールホルダーに収まり難くなる。
シート１０ｘのシート１枚当りの坪量がより好ましくは１６〜２６ｇ／ｍ２であり、さらに好ましくは１９〜２３ｇ／ｍ２である。シート１０ｘの紙厚がより好ましくは１．２〜２．５ｍｍ／１０枚であり、さらに好ましくは１．４〜２．０ｍｍ／１０枚である。
１枚当りのシート１０ｘの坪量及び紙厚を上記範囲に調整する方法としては、エンボス条件を規定する。
【００１５】
＜エンボス＞
本発明の衛生紙ロール１０（シート１０ｘ）に以下のエンボスが施されている。エンボスは、シングルエンボスでもダブルエンボスでもよいが、ダブルエンボスが好ましい。ダブルエンボス加工は、２プライの衛生紙ロールのシートにそれぞれエンボス加工し、各シートのエンボスの凸面同士を対向させるように２プライに積層したものである。
ダブルエンボスにすることで、紙厚や比容積を高くし易く、吸水性をより高くしやすい。また、ダブルエンボスにする際は、エッジエンボスや糊によって２プライにすることができるが、糊を使用するとエンボスの形状を保ちやすくできるため好ましい。また、ダブルエンボスとしては、ネステッドエンボスが好ましい。
【００１６】
＜エンボス１個当たりの平均面積（大きさ）＞
エンボス１個当たりの平均面積が１．０〜７．０ｍｍ２／個である。平均面積が１．０ｍｍ２／個未満であっても７．０ｍｍ２／個を超えても、紙厚が低くなり、吸水性が低下する。
この理由について、ダブルエンボスとした図５を参照して説明する。
図５（ａ）は、エンボス１個当たりの平均面積が１．０〜７．０ｍｍ２／個である場合を示し、個々のエンボス２の面積(大きさ)が適切であるので、ダブルエンボス（ネステッドエンボス）としたときに、各シート１０ａ、１０ｂに設けられたエンボス２が糊６を介して適度な隙間で重ねられ、シート間隙が大きくなって嵩高くなり、吸水性が高くなる。
一方、図５（ｂ）に示すように、個々のエンボス２の面積(大きさ)が小さくなり過ぎると、ダブルエンボス（ネステッドエンボス）としたときに、各シート１０ａ、１０ｂに設けられたエンボス２がぴったり合わせられ、シート間隙が小さくなって嵩が低くなり、吸水性が低下する。
又、図５（ｃ）に示すように、個々のエンボス２の面積(大きさ)が大きくなり過ぎても、ダブルエンボス（ネステッドエンボス）としたときに、各シート１０ａ、１０ｂに設けられたエンボス２がぴったり合わせられ、シート間隙が小さくなって嵩が低くなり、吸水性が低下する。
【００１７】
シングルエンボスの場合、理由は明確でないが、エンボス１個当たりの平均面積を上記範囲に規定することで、ダブルエンボスの場合と同様、紙厚が高くなって吸水性が向上する。
【００１８】
エンボス１個当たりの平均面積が１．５〜５．５ｍｍ２であることが好ましく、２．０〜４．０ｍｍ２であることがより好ましい。
【００１９】
＜エンボスの個数＞
上記エンボスが３００〜１６００個／１００ｃｍ２形成されている。上記エンボスの個数が３００個／１００ｃｍ２未満であっても１６００個／１００ｃｍ２を超えても、紙厚が低くなって吸水性が低下する。
これは、エンボスの個数が３００個／１００ｃｍ２未満に少なくなり過ぎると、仮にエンボス１個当たりの平均面積が１．０〜７．０ｍｍ２／個であっても、隣接するエンボスの間隔が大きくなり過ぎ、エンボスの間隔が大きい部位ではエンボスが無い状態に近くなって紙厚が低くなるためである。エンボスの個数が１６００個／１００ｃｍ２を超えて多くなり過ぎると、エンボス１個当たりの平均面積が１．０ｍｍ２／個未満に小さくなるためである。
上記エンボスの個数が４５０〜１２００個／１００ｃｍ２であることが好ましく、６００〜９００個／１００ｃｍ２であることがより好ましい。
【００２０】
＜エンボスの深さ＞
上記エンボスの深さが０．１０〜０．６０ｍｍである。
エンボスの深さが０．１０ｍｍ未満であると、吸水性が低下する。一方、エンボスの深さが０．６０ｍｍを超えると巻直径ＤＲが１５５ｍｍを超えてしまい、ロールホルダー等に収まり難くなる。
上記エンボスの深さが０．１５〜０．４７ｍｍであることが好ましく、０．２０〜０．３５ｍｍであることがより好ましい。
【００２１】
＜エンボスの面積及び個数の測定＞
エンボス１個当たりの平均面積は、マイクロスコープを用いてエンボスの高低差を測定して求める。
マイクロスコープとしては、KEYENCE社製の製品名「ワンショット３Ｄ測定マクロスコープ  ＶＲ−３１００」を使用することができる。マイクロスコープの画像の観察・測定・画像解析ソフトウェアとしては、製品名「ＶＲ−Ｈ１Ａ」を使用することができる。又、測定条件は、倍率１２倍、視野面積２４ｍｍ×１８ｍｍの条件で測定する。測定倍率と視野面積は、求めるエンボスの大きさによって、適宜変更しても良い。なお、３次元測定機や輪郭形状測定機は、点や線で測定されるが、上記マイクロスコープの場合、面全体を測定するため、全体の形状やうねりがわかりやすい。
【００２２】
なおエンボスの面積は、図２に示すように、エンボスの周縁ｆｒの最長部の長さａと、長さａに垂直な方向での最長部の長さｂを測定し、ａ×ｂを面積Ｓとして求める。
【００２３】
図３にエンボスの面積（長さｂ）の具体的な測定方法を示す。図３（ａ）は、マイクロスコープによるＸ−Ｙ平面上の高さプロファイルを示し、シート表面の高さが濃淡で表されることがわかる。図３（ａ）の濃色部位が個々のエンボス２を示し、このうち１つのエンボス２の最長部の長さｂを横切る線分Ａ−Ｂを引くと、図３（ｂ）に示すようにエンボス２の高さ（測定断面曲線）プロファイルが得られる。ここで、Ｘ−Ｙ平面画像の色の濃淡で、エンボスの凸部と凹部がわかるので、凸部と凹部が隣接している部分を横切るように線分Ａ−Ｂを決めればよい。なお、エンボス２の最長部の長さａの測定の場合、線分Ａ−Ｂは縦方向となる。
【００２４】
エンボスの個数の測定は、シートの全幅で、長さ方向に隣接する２つのミシン目の間の全領域から、任意の１００ｃｍ２の部位を選んで目視で測定する。なお、ナーリング（エッジエンボス）処理が行われているなど、１００ｃｍ２の部位を選択できない場合は、ナーリング（エッジエンボス）処理等で測定できない部分を除いて測定可能な部位についてエンボス個数を測定し、１００ｃｍ２当たりのエンボス個数として換算する。
【００２５】
＜エンボスの深さの測定＞
又、エンボス深さは、上記マイクロスコープを用いて上述のエンボスの高低差を測定して求める。
【００２６】
ここで、図３（ｂ）の高さプロファイルは、実際のシートの試料表面の凹凸を表す（測定）断面曲線Ｓであるが、ノイズ（シートの表面に繊維塊があったり、繊維がヒゲ状に伸びていたり、繊維のない部分に起因した急峻なピーク）をも含んでおり、凹凸の高低差の算出に当たっては、このようなノイズピークを除去する必要がある。
そこで、図４に示すように、高さプロファイルの断面曲線Ｓから「輪郭曲線」Ｗを計算し、この輪郭曲線Ｗのうち、上に凸となる２つの変曲点Ｐ１，Ｐ２と、変曲点Ｐ１，Ｐ２で挟まれる最小値を求め、深さの最小値Ｍｉｎとする。さらに、変曲点Ｐ１，Ｐ２の深さの値の平均値を深さの最大値Ｍａｘとする。
【００２７】
このようにして、エンボス深さ＝最大値Ｍａｘ−最小値Ｍｉｎとする。又、変曲点Ｐ１，Ｐ２のＸ−Ｙ平面上の距離（長さ）を最長部ａの長さと規定する。なお、「輪郭曲線」は、断面曲線からλc:800μm（但し、λcはJIS-B0601「3.1.1.2」に記載の「粗さ成分とうねり成分との境界を定義するフィルタ」）より短波長の表面粗さの成分を低域フィルタによって除去して得られる曲線である。なお、λcを、隣接するエンボス同士のＰ１の間隔（これを、エンボスピッチという）以上に設定すると、ピークをノイズと認識してしまう可能性があるので、λcをエンボスピッチ未満とする。例えば、エンボスピッチが800μm以下の場合、例えばλc:250μmに設定する。隣接するエンボス同士のＰ１の間隔は、図４の左又は右に繋がる次のエンボスについて同様にＰ１，Ｐ２を求め、隣接するエンボス同士でＰ１、Ｐ２、Ｐ１と並ぶときの２つのＰ１の間隔である。
【００２８】
同様にして、図３（ａ）において最長部ａについてもエンボス深さ及び最長部ａの長さを測定し、最長部ａとｂの各エンボス深さのうち、大きい方の値をエンボス深さとして採用する。以上の測定を、シート１０ｘの表面１０ａの任意の１０個のエンボス２について行い、その平均値を最終的なエンボス深さとして採用する。又、１０個のエンボス２について最長部ａ、ｂの長さの測定をそれぞれ行い、各平均値を最終的な最長部ａ、ｂの長さとして採用し、ａ×ｂを平均面積とする。
【００２９】
なお、エンボスを測定する際、シングルエンボスであっても、ダブルエンボスであっても、測定面は表面１０ａ側とする。
また、エンボスの測定で任意の１０個のエンボスを選定する際には、衛生紙ロール１０の外巻の端部（シートを使用し始める位置）から、衛生紙ロール１０の巻長の１０％に当たる部分で測定する。例えば、巻長が３０ｍの場合、端部から３０ｍ×１０％＝３ｍの部分で測定する。なお、巻長の１０％の部分がミシン目に当たる場合は、ミシン目の外巻側を測定する。
【００３０】
シート（シート）１０ｘの吸水性を確保する手段としては、表面に凹凸を付与するものであれば、エンボスに限らず、例えば、凹凸ファブリックを用いて抄紙時にウェブに凹凸を付けてもよい。又、この場合、凹凸がエンボスに相当する。
【００３１】
上記エンボスの面積率が７〜６０％であることが好ましい。ここで、エンボスの面積率は、シートの単位面積当たりのエンボスの総面積の割合である。エンボスの総面積は、上記したエンボス１個当たりの平均面積と単位面積当たりのエンボスの個数から算出する。
エンボスの面積率が７％未満であっても６０％を超えても吸水性が低下する。個々のエンボスの面積（寸法）が上記範囲内であっても、エンボスの個数が少ないと面積率が７％未満に低くなって紙厚が低くなり、吸水性が劣る場合がある。また、個々のエンボスの面積（寸法）が上記範囲内であっても、エンボスの個数が多いと面積率が６０％を超えて高くなり、同様に紙厚が低くなって吸水性が劣る場合がある。
【００３２】
２プライに重ねられたシート１０ｘの吸水量が１０５〜２５０Ｗａｔｅｒ−ｇ／ｍ２であることが好ましい。吸水量が１０５Ｗａｔｅｒ−ｇ／ｍ２未満であると吸水性が低下し、２５０Ｗａｔｅｒ−ｇ／ｍ２を超えるとコストアップになったり、風合いが硬くなることがある。
吸水量が１３０〜２２０Ｗａｔｅｒ−ｇ／ｍ２であることがより好ましく、１５０〜１９０Ｗａｔｅｒ−ｇ／ｍ２であることがさらに好ましい。
【００３３】
２プライに重ねられたシート１０ｘの吸水量が５．５〜１０．７Ｗａｔｅｒ−ｇ／ｇであることが好ましい。吸水量が５．５Ｗａｔｅｒ−ｇ／ｇ未満であると吸水性が低下し、１０．７Ｗａｔｅｒ−ｇ／ｇを超えると紙厚が高くなって巻直径ＤＲも大きくなり、ロールホルダー等に収まり難くなることがある。
吸水量が６．５〜９．７Ｗａｔｅｒ−ｇ／ｇであることがより好ましく、７．５〜９．０Ｗａｔｅｒ−ｇ／ｇであることがさらに好ましい。
【００３４】
なお、吸水量の単位として、Ｗａｔｅｒ−ｇ／ｍ２は、シートの面積当たりの吸水量であり、坪量を高くすればＷａｔｅｒ−ｇ／ｍ２は向上するが、その分コストアップになる。一方、Ｗａｔｅｒ−ｇ／ｇは、シートの質量当たりの吸水量であり、坪量を高くしてもＷａｔｅｒ−ｇ／ｇは単純に向上せず、シートの紙厚（比容積）を高くすることで、Ｗａｔｅｒ−ｇ／ｇも高くなる。
つまり、吸水量の単位として、Ｗａｔｅｒ−ｇ／ｍ２とＷａｔｅｒ−ｇ／ｇの両方の好適な範囲を規定することで、コスト及び紙厚（嵩高さ）を両立しつつ吸水性を確保できる。
【００３５】
上記吸水量は、図７に示すようにして測定する。まず、２プライに重ねられたシート１０ｘを採取し、一片が７．６２ｃｍ（３インチ）の正方形の型版を用いてカットし、一辺７．６２ｃｍの矩形の試験片を作成する。吸水前の試験片の質量を電子天秤で測定しておく。試験片をホルダー（試験片の３点を固定するジグで、ジグは水分を吸収しない金属からなる）にセットする。
次に、市販のバットに、蒸留水を深さ１ｃｍ入れ、ホルダーにセットした試験片を蒸留水中に２分間浸漬する。２分浸漬後に試験片をホルダーと共に蒸留水から取り出し、図７に示すように、試験片２００の１つの隅部２００ｄに帯２１０を貼り付ける。帯２１０は、1plyの一般的なキッチンタオル紙製品を幅2mm×長さ15mmの大きさに切り、試験片の隅部２００ｄから中心に向かって6mmの部分に貼り付ける。次に、ホルダーと試験片２００を、隅部２００ｄに対向する隅部２００ａが上になるようにして空の水槽内に設置した棒にぶら下げ、水槽の蓋を閉めて３０分間、放置する。その後、ホルダー２２０と試験片２００を水槽から取り出し、帯２１０とホルダー２２０を外し、電子天秤で試験片２００の質量を測定する。蒸留水に浸す前後での試験片２００の質量変化から、試験片1m2当たりの蒸留水の吸水量（Ｗａｔｅｒ−ｇ／ｍ２）を計算する。さらに、吸水量（Ｗａｔｅｒ−ｇ／ｍ２）を試験片の坪量で割ることにより、吸水量（Ｗａｔｅｒ−ｇ／ｍ２）/坪量（ｇ／ｍ２）＝吸水量（Ｗａｔｅｒ−ｇ／ｇ）を算出する。測定は各サンプル５回ずつ行い、平均値を採用した。
なお、本測定は、ＪＩＳ−Ｐ８１１１法に従い、温度23±１℃、湿度50±2％の状態で行う。また、蒸留水は23±１℃に保持する。
【００３６】
シート１０ｘの比容積が５〜１５ｃｍ３／ｇであることが好ましい。比容積が５ｃｍ３／ｇ未満であると、吸水性が劣ることがある。一方、比容積が１５ｃｍ３／ｇを超えると、バルク（嵩高さ）が高くなり過ぎて巻直径ＤＲが１５５ｍｍを超え、ロールホルダー等に収まり難くなることがある。
上記比容積は、より好ましくは６〜１２ｃｍ３／ｇ、さらに好ましくは７〜９ｃｍ３／ｇである。
なお、比容積は、後述するようにそれぞれ測定される紙厚を坪量で割り、単位ｇあたりの容積ｃｍ3で表したものである。
【００３７】
２プライに重ねられたシート１０ｘのＤＧＭＴが６．０〜１５．０Ｎ／２５ｍｍであることが好ましい。
ＪＩＳ Ｐ８１１３に基づく乾燥時の縦方向の引張強さをＤＭＤＴ（Dry Machine Direction Tensile strength）、乾燥時の横方向の引張強さをＤＣＤＴ（Dry Cross Direction Tensile strength）としたとき、強度ＤＧＭＴ（Dry Geometric Mean Tensile strength）は（ＤＭＤＴ×ＤＣＤＴ）1/2で表される。なお、ＤＭＤＴ、ＤＣＤＴは、２プライに重ねられたままのシート１０ｘの製品について測定する。
ＤＧＭＴが６．０Ｎ／２５ｍｍ未満であると、吸水性が低下すると共にやぶれ易くなることがある。ＤＧＭＴが１５．０Ｎ／２５ｍｍを超えるとコストアップになったり、風合いが硬くなる（ゴワゴワする）ことがある。
ＤＧＭＴが７．６〜１２．５Ｎ／２５ｍｍであることがより好ましく、９．１〜１１．１Ｎ／２５ｍｍであることがさらに好ましい。
【００３８】
又、ＤＭＤＴが好ましくは１１．０〜２７．０Ｎ／２５ｍｍ、より好ましくは１４．５〜２２．５Ｎ／２５ｍｍ、最も好ましくは１６．５〜２０．０Ｎ／２５ｍｍである。ＤＣＤＴが好ましくは３．３〜８．３Ｎ／２５ｍｍ、より好ましくは４．０〜７．０Ｎ／２５ｍｍ、最も好ましくは４．８〜６．２Ｎ／２５ｍｍである。
ＤＭＤＴ及びＤＣＤＴが上記値未満であると、吸水性が低下すると共にやぶれ易くなることがある。ＤＭＤＴ及びＤＣＤＴが上記値より高いとコストアップになったり、風合いが硬くなることがある。
なお、衛生紙の抄紙の流れ方向を「縦方向」とし、流れ方向に直角な方向を「横方向」とする。
【００３９】
シートは木材パルプ１００質量％から成っていてもよく、古紙パルプ、非木材パルプを含んでも良い。目標とする品質を得るためには、ＮＢＫＰ（針葉樹クラフトパルプ）：ＬＢＫＰ（広葉樹クラフトパルプ）＝２５〜７０：３０〜７５（質量比）の木材パルプを原料とすることが好ましく、より好ましい範囲はＮＢＫＰ：ＬＢＫＰ＝３５〜６０：４０〜６５、更に好ましい範囲はＮＢＫＰ：ＬＢＫＰ＝４０〜５５：４５〜６０である。
上記ＬＢＫＰの材種としてユーカリ属グランディス、及びユーカリグロビュラスに代表される、フトモモ科ユーカリ属から製造されるパルプが好ましい。又、このＮＢＫＰとＬＢＫＰのパルプ１００質量部に対して、牛乳パック由来等の古紙パルプを１００質量部まで含むことができる。古紙パルプは品質的バラツキが大きく、配合割合が増えると製品の品質、特に柔らかさに大きく影響するので、このＮＢＫＰとＬＢＫＰのパルプ１００質量部に対して、好ましくは５０質量部以下、より好ましくは３０質量部以下、更に好ましくは１０質量部以下、最も好ましくは０質量部配合するのが望ましい。
【００４０】
なお、シートに適正な強度を確保するために、通常の手段で原料配合し、パルプ繊維の叩解処理にて強度調整を行うことができる。目標の品質を得るための叩解としては、叩解前後のパルプにおいて、市販のバージンパルプに対して、ＪＩＳ-Ｐ８１２１で測定されるカナダ標準ろ水度で２０〜３５０ｍｌ、より好ましくは５０〜３００ｍｌ、更に好ましくは１００〜２５０ｍｌ濾水度を低減させる。
【００４１】
シートは、紙料にバージン系原料を使用する場合は一定範囲の繊維長及び繊維粗度を有する針葉樹クラフトパルプと広葉樹クラフトパルプを特定の範囲で配合して抄紙することができる。紙料への添加剤としては最終製品の要求品質に応じ、デボンダー柔軟剤を含めた柔軟剤、嵩高剤、染料、分散剤、乾燥紙力増強剤、濾水向上剤、ピッチコントロール剤、吸収性向上剤、湿潤剤などを用いることができる。特に、目的の強度となるよう、公知の乾燥紙力増強剤と湿潤紙力増強剤を添加することが好ましい。
シートとして古紙原料を使用する場合も、上記バージン系の場合と同様の処理を行う。
【００４２】
本発明の衛生紙ロールは、例えば以下のように、（１）抄紙及びクレーピング、（２）エンボス処理及びロール巻取り加工、の順で製造することができる。また、カレンダー処理など、公知の処理を行うことができる。
【００４３】
（１）抄紙及びクレーピング
まず、公知の抄紙機のワイヤーパート上で上記紙料からウェブを抄紙し、プレスパートのフェルトへ移動させる。ワイヤーパートの方式としては、丸網式、長網（フォードリニアー）式、サクションブレスト式、短網式、ツインワイヤー式、クレセントフォーマー式などが挙げられる。
そして、ウェブに対し、サクションプレッシャーロール又はサクションなしのプレッシャーロール又はプレスロールなどで機械的に圧縮をしたり、あるいは熱風による通気乾燥などの脱水方法により脱水を続ける。また、サクションプレッシャーロール又はサクションなしのプレッシャーロールは、プレスパートからヤンキードライヤーにウェブを移動させる手段としても使用される。
【００４４】
ここで、ロールプレスをフェルトの代わりに凹凸が付いたファブリックのループ内に配置し、湿紙にファブリックの凹凸を付けて嵩高くし、比容積を高めてもよい。しかしながら、この場合には、湿紙の水分が高めになり、ヤンキードライヤでの乾燥時のエネルギーが大きくなる場合がある。そのため、かかるファブリックを使用せず、ロールプレスをフェルトを用いて行うことが好ましい。なお、上記凹凸付けファブリックとしては、トップ面（湿紙とワイヤーが接触する面）の経糸及び緯糸の目数がそれぞれ20〜70本/2.54cm、該経糸及び緯糸の線径が0.21〜0.70mmの経糸及び緯糸を編み込んだ網目状のワイヤからなるものが挙げられる。従って、トップ面（湿紙とワイヤーが接触する面）の経糸及び緯糸の目数がそれぞれ70〜200本/2.54cm、好ましくは80〜170本/2.54cm、より好ましくは90〜140本/2.54cmとすることができる。また、該経糸及び緯糸の線径が0.08〜0.30mm、好ましくは0.09〜0.27mm、より好ましくは0.10〜0.24mmの経糸及び緯糸を編み込んだ網目状のワイヤからなるファブリックであれば、目が細かくて凹凸が少ないので、ロールプレスに用いてもよい。なお、トップ面の線径は、ワイヤの本数と線径の加重平均値とする。
【００４５】
ヤンキードライヤーに移動されたウェブは、ヤンキードライヤー及びヤンキードライヤーフードで乾燥された後、クレーピングドクターによりクレーピング処理され、リールパートで巻き取られる。
クレーピング（クレープと言われる波状の皺をつけること）は、紙を縦方向（抄紙機上のシート走行方向）に機械的に圧縮することである。そして、シートのウェブの製造の際、クレーピングドクターによりヤンキードライヤー上のウェブが剥がされ、リールパートで巻き取られるが、ヤンキードライヤーとリールパートの速度差（リールパートの速度≦ヤンキードライヤーの速度）によりクレーピングドクターにてクレープ（皺）が形成される。
シートに必要な品質、すなわち嵩（バルク感）、柔らかさ、吸水性、表面の滑らかさ、美観（クレープの形状）などは上記速度差で左右される。上記速度差等の条件にもよるが、クレーピング後のリール上のウェブの坪量は概略１４〜３１ｇ/ｍ2となり、クレーピング前のヤンキードライヤー上のウェブの坪量より重くなる。上記坪量は、好ましくは１７〜２８ｇ／ｍ2、より好ましくは２０〜２５ｇ／ｍ2であり、ロール巻取り加工時にシートが伸びることを考慮して、製品の坪量より若干高めにすることが好ましい。上記範囲を超えると、強度が高くなって紙がゴワゴワする場合があり、上記範囲未満であると、強度が弱くて破れやすくなる場合がある。
【００４６】
ここで、ヤンキードライヤーとリールのスピード差に基づくクレープ率は次式により定義される。
クレープ率（％）＝１００×（ヤンキードライヤー速度（ｍ/分）−リール速度（ｍ/分））÷リール速度（ｍ/分）
品質や操業性の良し悪しはこのクレーピングの条件で大方決まり、クレーピング条件を最適とする操業条件が当業者にとって重要な事項となる。本発明においてシートを製造する際のクレープ率は好ましくは１０〜５０％、より好ましくは２０〜４０％、最も好ましくは２５〜３５％である。
【００４７】
（２）エンボス処理及びロール巻取り加工
原反を、例えば図６のエンボス加工装置によってエンボス処理し、衛生紙ロール１０を得る。
図６のエンボス加工装置においては、エンボス２の凸面４０ｘが形成された凸エンボスロール４０と、対向するゴム製抑えロールとの間に、ロール表面１０ａ側のシートを通し、エンボス２を付与する。同様に、エンボス２の凸面４０ｘが形成された凸エンボスロール４０と、対向するゴム製抑えロールとの間に、ロール裏面１０ｂ側の１プライのシートを通し、エンボス２を付与する。そして、双方のシートのエンボスの凸面に適宜接着剤（プライボンド）６を塗布した後、重ね合せロールにて、各シートのエンボスの凸面同士が対向するようにして２プライに重ねて接着され、適宜巻き取る。もちろん、１０ａ側のシートがロール裏面、１０ｂ側のシートがロール表面側となっても良い。
なお、プライボンドの代わりにナーリング（エッジエンボス）によって２プライに積層してもよいが、プライボンドが好ましい。
【００４８】
ロール巻取り加工機は、大別するとサーフェイス方式とセンター方式の２種類がある。サーフェイス方式は巻取るロールを外側から別の複数の駆動ロールで支持しながら巻取る方法であり、巻取られた衛生紙ロール１０は、巻き径のコントロールがし易く、生産速度がより高速となる。センター方式は巻取りロールの中心に通したシャフトの駆動により巻取る方法で、巻取られた衛生紙ロール１０は、比較的柔らかな製品となり、デリケートなエンボスを施した製品に適している。本発明においては、いずれの方法でも巻き取ることができるが、好ましくはサーフェイス方式である。
なおダブルエンボスではなく、２枚のシートを一緒にエンボス処理するシングルエンボスでも良い。また、必要に応じて、カレンダー処理を行っても良い。
【００４９】
エンボス深さは、エンボスロール４０と対向するゴムロール（図６参照）のニップ幅を適宜調整して制御することができる。ニップ幅は、ロールの特性によっても異なるが、好ましくは２０〜６０ｍｍ、より好ましくは２５〜５０ｍｍ、さらに好ましくは３０〜４５ｍｍである。ニップ幅が６０ｍｍを超えると、エンボスが強くなりすぎて紙厚が高くなってロールの巻直径ＤＲが大きくなってしまう。一方、ニップ幅が２０ｍｍ未満であると、エンボスが弱くなって吸水性が劣る場合がある。ニップ幅は、カーボン紙を用いて測定することができる。測定方法としては、まず、エンボスロールのニップを逃がし、カーボン紙と一般的なコピー用紙を重ねてセットする。次に、エンボスロールにニップをかける。その後、ニップを逃がし、カーボン紙とコピー用紙を取り外す。エンボスロールでニップがかかっていた部分のカーボン紙の色がコピー用紙に転写されるので、ニップ幅を測定することができる。
なお、エンボスロールの凹凸が深ければニップ幅を狭くし、エンボスロールの凹凸が浅ければニップ幅を広くすることで、エンボス深さを調整できる。
【００５０】
ロール巻取り加工機にて同時に、印刷、ミシン目加工、テールシール、所定幅のカットを行うことができ、衛生紙ロール１０を製造することができる。さらに、その後、フイルム包装加工して衛生紙ロールの包装体を製造することができる。
【００５１】
本発明は上記した実施形態に限定されず、本発明の思想と範囲に含まれる様々な変形及び均等物に及ぶことはいうまでもない。
【実施例】
【００５２】
パルプ組成（質量％）をＮＢＫＰ５０％、ＬＢＫＰ５０％とし、公知の方法でフェルトを介してロールプレスを行って抄紙した。その後、図５に示すエンボス加工装置１００によりエンボス加工して衛生紙ロールを製造した。
【００５３】
以下の評価を行った。
乾燥時の縦方向引張り強さＤＭＤＴと乾燥時の横方向引張り強さＤＣＤＴ：ＪＩＳ  Ｐ８１１３に基づいて、２プライのシート１０ｘにつき、破断までの最大荷重をＮ/25ｍｍの単位で測定した。
坪量：シート１０ｘについて、ＪＩＳ Ｐ８１２４に基づいて測定した。
紙厚：シート１０ｘについて、シックネスゲージ（尾崎製作所製のダイヤルシックネスゲージ「ＰＥＡＣＯＣＫ」）を用いて測定した。測定条件は、測定荷重３．７ｋＰａ、測定子直径３０ｍｍで、測定子と測定台の間に試料を置き、測定子を１秒間に１ｍｍ以下の速度で下ろしたときのゲージを読み取った。なお、シート１０ｘを１０枚（２プライを５組）重ねて測定を行った。又、測定を１０回繰り返して測定結果を平均した。そして、得られた１回当りの平均値を枚数で割ってシート１０ｘ当りの紙厚とした。
比容積：シート１０ｘの厚さを坪量で割り、単位ｇあたりの容積ｃｍ3で表した。
吸水量：上述の方法で測定した。
【００５４】
ロールの巻直径ＤＲ：ムラテックＫＤＳ株式会社製ダイヤメータールールを用いて測定した。測定は、１０個のロールを測定し、測定結果を平均した。
ロールの巻密度、エンボスの面積、個数及び深さは上述の方法で測定した。
【００５５】
官能評価は、モニター２０人によって行った。評価基準は５点満点で行った。評価基準が３点以上であれば良好である。
なお、坪量、引張強さ、厚さ、比容積、巻密度、エンボスの測定は、JIS-P8111に規定する温湿度条件下(２３±１℃、５０±２％ＲＨ)で平衡状態に保持後に行った。
面積当たり吸水量は、１５０Ｗａｔｅｒ−ｇ／ｍ２以上は評価５点、１３０〜１４９Ｗａｔｅｒ−ｇ／ｍ２が４点、１０５〜１２９Ｗａｔｅｒ−ｇ／ｍ２が３点、９０〜１０４Ｗａｔｅｒ−ｇ／ｍ２が２点、８９Ｗａｔｅｒ−ｇ／ｍ２以下を１点とした。
質量当たり吸水量は、７．５Ｗａｔｅｒ−ｇ／ｇ以上は評価５点、６．５〜７．４Ｗａｔｅｒ−ｇ／ｇが４点、５．５〜６．４Ｗａｔｅｒ−ｇ／ｇが３点、５．３〜５．４Ｗａｔｅｒ−ｇ／ｇが２点、５．２Ｗａｔｅｒ−ｇ／ｇ以下を１点とした。
【００５６】
得られた結果を表１〜表３に示す。
【００５７】
【表１】
2020058860.tif 000003
【００５８】
【表２】
2020058860.tif 000004
【００５９】
【表３】
2020058860.tif 000005
【００６０】
表１〜表３から明らかなように、所定のエンボスを設け、坪量、紙厚、巻長、巻密度を規定した各実施例の場合、巻長を長くしつつもコンパクトかつ嵩高で、吸水性、強度にも優れていた。
【００６１】
一方、巻長を１５ｍ未満とした比較例１の場合、ロールの交換頻度が多くなった。
巻長が６０ｍを超えた比較例２の場合、巻直径が１５５ｍｍを超え、ロール径が大きくなってペーパーホルダーに収まり難くなった。
【００６２】
エンボス深さが０．１０ｍｍ未満、紙厚が１．０ｍｍ／１０枚未満の比較例３の場合、巻密度が１．０ｍ／ｃｍ２を超えて嵩が低くなり（密度が高くなり）、質量当たり吸水量が劣った。
エンボス深さが０．６０ｍｍを超え、紙厚が３．２ｍｍ／１０枚を超えた比較例４の場合、巻密度が０．４ｍ／ｃｍ２未満となって嵩が高くなり過ぎ（密度が低くなり過ぎ）、巻直径が１５５ｍｍを超え、ロール径が大きくなってトイレットペーパーホルダーに収まり難くなった。
【００６３】
坪量が１３ｇ／ｍ２未満で紙厚が１．０ｍｍ／１０枚未満の比較例５の場合、巻密度が１．０ｍ／ｃｍ２を超えて嵩が低くなり（密度が低くなり）、吸水性が劣るとともに強度に劣った。
坪量が２９ｇ／ｍ２を超えた比較例６の場合、コストアップになったと共に、強度が高過ぎてゴワゴワして使用感に劣った。
【００６４】
エンボス１個当たりの平均面積が１．０ｍｍ２／個未満の比較例７の場合、紙厚が１．０ｍｍ／１０枚未満となり、巻密度が１．０ｍ／ｃｍ２を超えて嵩が低くなり（密度が高くなり）、質量当たり吸水量が劣った。
一方、エンボス１個当たりの平均面積が７．０ｍｍ２／個を超えた比較例８の場合も、紙厚が１．０ｍｍ／１０枚未満となり、巻密度が１．０ｍ／ｃｍ２を超えて嵩が低くなり（密度が高くなり）、質量当たり吸水量が劣った。
【００６５】
エンボスの個数が３００個／１００ｃｍ２未満の比較例９の場合、紙厚が１．０ｍｍ／１０枚未満となり、巻密度が１．０ｍ／ｃｍ２を超えて嵩が低くなり（密度が高くなり）、質量当たり吸水量が劣った。
エンボスの個数が１６００個／１００ｃｍ２未満の比較例１１の場合も、紙厚が１．０ｍｍ／１０枚未満となり、巻密度が１．０ｍ／ｃｍ２を超えて嵩が低くなり（密度が高くなり）、質量当たり吸水量が劣った。
【００６６】
紙厚を１．０ｍｍ／１０枚以上に維持しつつ、エンボスの個数が３００個／１００ｃｍ２未満の比較例１０の場合、比容積が５ｃｍ３／ｇ未満となって嵩が低くなり（密度が高くなり）、質量当たり吸水量が劣った。
紙厚を１．０ｍｍ／１０枚以上に維持しつつ、エンボスの個数が１６００個／１００ｃｍ２を超えた比較例１２の場合も、比容積が５ｃｍ３／ｇ未満となって嵩が低くなり（密度が高くなり）、質量当たり吸水量が劣った。
【００６７】
なお、市販品１〜２について同様に評価したところ、いずれも巻長が１５ｍ未満であり、ロールの交換頻度が多くなった。
【符号の説明】
【００６８】
２  エンボス
１０  衛生紙ロール
１０ｘ  衛生紙（シート）
ＤＲ  ロールの巻直径
【図１】
2020058860.tif 000006
【図２】
2020058860.tif 000007
【図３】
2020058860.tif 000008
【図４】
2020058860.tif 000009
【図５】
2020058860.tif 000010
【図６】
2020058860.tif 000011
【図７】
2020058860.tif 000012
【手続補正書】
【提出日】令和2年1月6日(2020.1.6)
【手続補正１】
【補正対象書類名】特許請求の範囲
【補正対象項目名】請求項１
【補正方法】変更
【補正の内容】
【請求項１】
エンボスを有する２プライの衛生紙ロールであって、１プライの坪量が１３〜２９ｇ／ｍ２、紙厚が１．０〜３．２ｍｍ／１０枚、巻長が３０〜４０ｍ、巻密度が０．４〜１．０ｍ／ｃｍ２、
前記エンボスの個数が３００〜１６００個／１００ｃｍ２、前記エンボス１個当たりの平均面積が１．０〜７．０ｍｍ２／個、かつ該エンボスの深さが０．１０〜０．６０ｍｍである衛生紙ロール。
【手続補正２】
【補正対象書類名】明細書
【補正対象項目名】０００６
【補正方法】変更
【補正の内容】
【０００６】
上記課題を解決するため、本発明の衛生紙ロールは、エンボスを有する２プライの衛生紙ロールであって、１プライの坪量が１３〜２９ｇ／ｍ２、紙厚が１．０〜３．２ｍｍ／１０枚、巻長が３０〜４０ｍ、巻密度が０．４〜１．０ｍ／ｃｍ２、前記エンボスの個数が３００〜１６００個／１００ｃｍ２、前記エンボス１個当たりの平均面積が１．０〜７．０ｍｍ２／個、かつ該エンボスの深さが０．１０〜０．６０ｍｍである。